(57)【要約】【課題】裏打紙、乾式法により製造される不織布層、合成繊維から成る不織布層を接着剤を用いることなく積層し、通気性に優れ、嵩高性があり、かつエンボス加工性も良好な不織布壁紙を提供する。【解決方法】合成繊維からなる不織布層と天然パルプとポリオレフィン系合成パルプからなり、その嵩密度が０．０３ｇ／ｃｍ３〜０．４０ｇ／ｃｍ３，厚みが１００μ〜５０００μからなる（乾式）不織布層からなる積層体をにより、通気性に優れ、嵩高性があり、かつエンボス加工性も良好な不織布壁紙が提供された。【選択図】　　なし【特許請求の範囲】
【請求項１】
合成繊維からなる不織布層と天然パルプとポリオレフィン系合成パルプからなる乾式不織布層からなる積層体を含む不織布壁紙。
【請求項２】
合成繊維からなる不織布層と天然パルプとポリオレフィン系合成パルプからなりその嵩密度が０．０３ｇ／ｃｍ３〜０．４０ｇ／ｃｍ３，厚みが１００μｍ〜５０００μｍからなる（乾式）不織布層からなる積層体を含む不織布壁紙。
【請求項３】
前記合成繊維からなる不織布層が芯鞘型複合繊維不織布層からなる事を特徴とする１項に記載の不織布壁紙。
【請求項４】
前記記載のポリオレフィン合成パルプが不飽和カルボン酸もしくはその誘導体でグラフト変性された変性ポリオレフィン樹脂を原料とする変性ポリオレフィン合成パルプであることを特徴とする請求項１〜３に記載の不織布壁紙。
【請求項５】
前記記載のポリオレフィン合成パルプが帯電防止剤を含有することを特徴とする請求項１〜４に記載の不織布壁紙。
【発明の詳細な説明】
【０００１】
【発明の属する技術分野】
本発明は、不織布壁紙に関し、特に、通気性に優れ、嵩高でエンボス加工性の良好な不織布壁紙に関する。
【０００２】
【従来の技術】
近年、家屋の壁に、壁紙が使用される場合が多い。通常壁紙は、積層体が用いられる場合が多く、直接家屋の壁に貼付される裏打紙、表面を保護するために用いられる保護フィルム、および裏打紙と保護フィルムとの中間に位置し主としてエンボス加工性を上げることのできる中間層からなっている。一方、天井についても、何らかの壁紙が用いられる場合があり、天井用壁紙は、通常の壁紙と比べて、通気性に優れると同時に嵩高さやエンボス加工が残存する性質である良好なエンボス加工性が要求される。
【０００３】
不織布を用いる壁紙としては以下のような発明が知られている。
【０００４】
特開平１０−２０４７８３号公報
【特許文献１】には、裏打紙に熱溶融性樹脂を介してパルプ繊維を素材とする不織布が貼り合わされていることを特徴とする繊維壁紙が記載されている。当該発明の繊維壁紙は、パルプ繊維を主材としており、柔軟可撓でボリュウム感があると記載されているが、不織布と裏打紙の間に介在して両者を接着している熱溶融性樹脂フィルム層が厚み１０〜５０μｍの不透湿防水層を構成するので、１）発泡エンボス・塩化ビニル壁紙と同様に施工塗布する施工糊が不織布層に滲み出さず、その水分が裏側から蒸発し難く、施工糊の塗布後のオープンタイムをとることが出来て施工しやすくなること、２）押出しエンボス加工による不織布の凸凹が消失したり、不織布と表面保護フィルムとの間で浮剥がれが起きることがないことが記載されている。
【特許文献１】特開平１０−２０４７８３号
【０００５】
【発明が解決しようとする課題】本発明は、裏打紙、乾式法により製造される不織布層、合成繊維から成る不織布層を接着剤を用いることなく積層し、通気性に優れ、嵩高性があり、かつエンボス加工性も良好な不織布壁紙を提供することにある。
【０００６】
【課題を解決するための手段】
本発明は、裏打紙、乾式法より製造される不織布層、合成繊維からなる不織布層を接着剤を用いることなく積層したところ、不織布壁紙として、通気性に優れ、嵩高性があり、エンボス加工も良好にできることを見出し、本発明に達した。
【０００７】
本発明は、合成繊維からなる不織布層と天然パルプとポリオレフィン系合成パルプからなる乾式不織布層からなる積層体を含む不織布壁紙を提供する。
【０００８】
本発明は、合成繊維からなる不織布層と天然パルプとポリオレフィン系合成パルプからなりその嵩密度が０．０３ｇ／ｃｍ３〜０．４０ｇ／ｃｍ３，厚みが１００μ〜５０００μからなる（乾式）不織布層からなる積層体を含む不織布壁紙を提供する。
【０００９】
本発明は、前記合成繊維からなる不織布層が芯鞘型複合繊維不織布層からなる事を特徴としている。
【００１０】
本発明に用いられるポリオレフィン合成パルプは不飽和カルボン酸もしくはその誘導体でグラフト変性された変性ポリオレフィン樹脂を原料とする変性ポリオレフィン合成パルプであることが好ましい。
【００１１】
【発明の実施の形態】
本発明に用いられる不織布壁紙は、建物の壁側から、裏打紙、乾式法により製造される不織布層、合成繊維から成る不織布層からなる積層体であり、最表面に合成樹脂塗布層が積層されているものであり、前記合成樹脂塗布層の表面側にエンボス加工による凸凹模様が形成されている。
【００１２】
（裏打紙）
本発明に用いられる裏打紙は、通常壁紙用に用いられる公知のものを転用する事ができる。代表的な普通紙、難燃紙、水酸化アルミニウム紙を挙げる事ができる。
【００１３】
（乾式法による不織布層）
乾式法による不織布層は天然パルプおよびポリオレフィン系合成パルプからなる。当該天然パルプとしては通常壁紙に用いられる公知のものであり具体的には製紙用木材パルプ、樹皮繊維パルプ、再生パルプ，コットン等の非木材パルプ等が挙げられる。
【００１４】
当該ポリオレフィン合成パルプは三井化学（株）よりＳＷＰ（登録商標）の商品名で市販されているものを使用できる。
【００１５】
本発明に係るポリオレフィン合成パルプは、エチレン・α−オレフィン共重合体をパルプ状に成形した合成パルプであって、その平均繊維長が０．１〜１０ｍｍ、濾水度がカナダ標準フリーネス（ＣＳＦ）で７００ｃｃ以下の性状を有していることが望ましい。
【００１６】
前記の樹脂組成物をパルプ化するに際して、本発明の目的からはずれない範囲内で、各種の添加剤を加えることができる。添加剤の例としては、難燃剤、酸化防止剤、帯電防止剤、耐候安定剤、顔料等を挙げることができる。
【００１７】
この樹脂組成物から合成パルプを製造するには既に公知の方法を適用することができ、その製法は、Ｅｎｃｙｃｌｏｐｅｄｉａ　ｏｆ　Ｃｈｅｍｉｃａｌ　Ｔｅｃｈｎｏｌｏｇｙ　３ｒｄ　ｅｄ，　Ｖｏｌ．１９，Ｐ４２０〜４２５に詳細に説明されている。例えば、溶融紡糸した繊維を短く切った後に叩解する方法、溶融フラッシュもしくはエマルジョンフラッシュを行った後に叩解処理する方法などがある。
【００１８】
本発明に係る合成パルプの製法としては、樹脂組成物の溶液あるいはエマルジョンをフラッシュ紡糸する方法が適している。中でも、ポリビニルアルコール（ＰＶＡ）を親水化剤として用いるエマルジョンフラッシュ法が特に好ましく、紙の製造に好適な良好な繊維形状を有するパルプを得ることができる。ＰＶＡの添加量は、ＰＶＡを含む合成パルプ全量に対して、０．０１〜１０重量％が好ましい。
【００１９】
さらに好ましくは特開２０００−１９９１９３号公報に記載の変性ポリオレフィン合成パルプが合成繊維不織布層および裏打ち層との接着性がすぐれることから好ましい。また、天然パルプおよびポリオレフィン系合成パルプからなる不織布層には、合成繊維、無機繊維、無機粉体などを添加しても良い。
【００２０】
また好ましくは合成パルプに帯電防止剤を添加してあることが乾式不織布製造工程で好ましい。
【００２１】
これら天然パルプおよびポリオレフィン系合成パルプとの混合割合は重量％比で５０：５０〜９５：５であることが好ましい。ポリオレフィン系合成パルプの混合割合が５％未満であると、合成繊維不織布層との融着が不十分となり形成されたエンボス層の型崩れが起こりやすくなる。これらからなる乾式不織布はフラッフ化された天然パルプとフラッフ化されたポリオレフィン系合成パルプを乾式混合し、たとえば金網上に吹き付けるなどして適宜の厚さのシートにし、このシートを加熱加圧することにより製造できる。
【００２２】
（合成繊維不織布）
本発明の合成繊維不織布としてはポリエチレン不織布、ポリプロピレン不織布、ポリエチレン／ポリプロピレン複合繊維不織布、ポリエチレン／ポリエチレンテレフタレート複合繊維不織布、ポリエチレンテレフタレート／共重合ポリエチレンテレフタレート複合繊維不織布などが挙げられる。本発明に用いられる複合繊維不織布に用いられる複合繊維は、低融点の熱可塑性成分と高融点の熱可塑性成分からなるサイドバイサイド型構造や、高融点の熱可塑性成分が芯であり、低融点の熱可塑性成分が鞘である芯鞘型構造からなる複合繊維が使用できる。好ましくは芯部分がポリエチレンテレフタレート、鞘部がポリエチレンからなる複合繊維不織布、芯部分がポリプロピレン、鞘部がポリエチレンからなる複合繊維不織布などエンボス加工時に鞘部が溶融しても高融点の芯部が形状を保持することのできる芯鞘型繊維不織布が好ましい。
【００２３】
（合成樹脂塗布層）
表面コート樹脂としては壁紙用に用いられる公知のものが使用できる．例えばアクリル酸エステル系樹脂、アクリルウレタン系樹脂、ブタジエン・スチレン系樹脂、フ゛タシ゛エン：アクリル系樹脂などが挙げられる。
【００２４】
（不織布壁紙の製法）
合成繊維不織布は市販の合成繊維不織布シートをそのまま使用してもよいし、乾式パルプを製造するパルプマットフォーマッター上にフラッフした合成繊維を散布してシートを作製してもよい。前記方法により入手あるいは作製した合成繊維不織布シート上にさらにパルプマットフォーマッターを用いてフラッフ化された天然パルプとフラッフ化されたポリオレフィン系合成パルプを乾式混合したものを散布して２層シートを作製することができる。次いで合成繊維不織布層の表面側にアクリル酸エステル系樹脂、ブタジエン・スチレン系樹脂などのコート用合成樹脂をインラインまたはオンラインで塗布する。さらに、難燃紙をデンプン系、酢酸ビニル系、エチレン・酢酸ビニル樹脂などの接着剤を用いて貼り付ける。このようにしてできあがった積層体を加熱エンボスロールを通すことにより凸凹模様をつける。
【００２５】
（不織布壁紙）
本発明の不織布壁紙は、厚みが１５０μｍ〜３０００μｍであり、１８０μｍ〜２０００μｍが好ましく、２００μｍ〜１５００μｍがさらに好ましい。
【００２６】
また、不織布層における不織布の嵩密度は、０．０３ｇ／ｃｍ３ｇ／ｃｍ３〜０．４０ｇ／ｃｍ３であり、０．０５ｇ／ｃｍ３〜０．３５ｇ／ｃｍ３が好ましく、０．０７ｇ／ｃｍ３〜０．３０ｇ／ｃｍ３がさらに好ましい。上記嵩密度の範囲内にある場合、嵩高間が良好であり、壁紙等としてエンボスをした場合も、良好なエンボス加工ができる。
【００２７】
さらに、本発明の不織布壁紙の通気性はＪＡＰＡＮ　ＴＡＰＰＩ　ＮＯ．５に記載された測定法で測定可能である。
【００２８】
【実施例】
実施例及び比較例における物性等の測定は下記の方法により行った。
（１）平均繊維長
平均繊維長は、フィンランド・カヤニ社製ＦＳ−２００型自動繊維長測定機を用いて測定した。
（２）カナダ標準フリーネス（ＣＳＦ）
カナダ標準フリーネスはＪＩＳ　Ｐ−８１２１に準拠して測定した。
（３）厚みおよび嵩密度
厚み及び嵩密度はＪＩＳ　Ｐ−８１１８に準拠して測定した。
（４）坪量
坪量はＪＩＳ　Ｐ−８１２４に準拠して測定した。
（５）通気度
通気度はＪＡＰＡＮ　ＴＡＰＰＩ　ＮＯ．５に準拠して測定した。本発明においては、壁紙の空気の通過する度合いのことを通気度（単位：秒で表わす）といい、通気性と記載することがある。
（６）エンボス性
エンボス加工品を水中に２０分浸漬後、取り出し目視にてエンボス型崩れが発生しているかどうかを評価した。◎；エンボス非常に良好　○：エンホ゛ス良好　△：エンボスエッジ部が一部不明瞭　×：エンボスエッジ部が不明瞭
（７）表皮接着性
合成不織布／乾式不織布積層品の接着性が良好かどうか，手でもむことにより
剥がれが発生するかどうか評価した。◎：接着性非常に良好、○：接着性良好、　　△：接着一部剥がれ　×：接着不良
【００２９】
【実施例１】
合成繊維から成る不織布として芯鞘構造（芯がポリエチレンテレフタレート、鞘がポリエチレン）のフィラメントからなるスパンボンド不織布（ユニチカ（株）製：商品名エルベス　銘柄Ｓ０１５３ＷＤＥ　坪量　１５ｇ／ｍ２）を使用した。また、天然パルプとしてＡＬＡＢＡＭＡ　　ＰＩＮＥ　ＰＵＬＰ（ＣＦＬ：２．８ｍｍ）を、合成パルプとして高密度ポリエチレン合成パルプ（三井化学（株）製ＳＷＰ
Ｅ７９０　平均繊維長：１．５ｍｍ　濾水度：ＣＳＦ　６４０ＣＣ）を用いた。抄紙装置として底部にサクションボックスを配置し、底面に金網をセットした装置を用いた。装置内の金網上に前記合成繊維不織布を載置し、下部からサクションで吸引しながら、上部投入口より前記記載した天然パルプおよび合成パルプを６０／４０重量比で乾燥混合したものを投入し不織布上に堆積させた。天燃パルプと合成パルプの堆積量は１００ｇ／ｍ２とした。次にこれを平盤熱プレス成形機にて温度：１５０℃、圧力：０．５Ｋｇ／ｍ２、時間３０ｓｅｃ、厚みはスペーサ−により１２００μとなるように調整して熱圧処理を行った。このようにしてできあがった複合不織布シートの裏面に壁紙用裏打ち紙として坪量１００ｇ／ｍ２の壁紙用裏打ち紙をエチレン・酢酸ビニルエマルジョン接着剤を用いて貼り合わせた。次いでこの複合不織布シートの合成繊維不織布層表面に表面コートを施し、１５０℃の加熱エンボスロールに通しエンボスを施した．
【００３０】
【実施例２】
合成繊維から成る不織布層の原料として平均繊維長５ｍｍの芯鞘構造のポリオレフィン系複合繊維（芯部分がポリプロピレン、鞘部分がポリエチレン：チッソ（株）性：商品名チッソポリプロＥＳ　ＥＳＣ）を、実施例１で使用した抄紙装置で堆積させ坪量１０ｇ／ｍ２の合成繊維不織布層を作成した以外は、実施例１と同様に行った。
【００３１】
【実施例３】
合成ハ゜ルフ゜として特開２０００−１９９１９３の実施例１で記載された変性ポリオレフィン合成ハ゜ルフ゜を使用した以外は実施例１と同様に行った。
【００３２】
【比較例１】
合成繊維から成る不織布として芯鞘構造（芯がポリエチレンテレフタレート、鞘がポリエチレン）のフィラメントからなるスハ゜ンホ゛ント゛不織布（ユニチカ（株）製：商品名エルベス
銘柄Ｓ０１５３ＷＤＥ　坪量　１５ｇ／ｍ２）を使用した。また、天然パルプとしてＡＬＡＢＡＭＡ　　ＰＩＮＥ　ＰＵＬＰ（ＣＦＬ：２．８ｍｍ）を、合成パルプとして高密度ポリエチレン合成パルプ（三井化学（株）製ＳＷＰ　Ｅ７９０　平均繊維長：１．５ｍｍ　濾水度：ＣＳＦ　６４０ＣＣ）を用いた。まず乾式ハ゜ルフ゜不織布層を作成した。即ち、抄紙装置内の下部からサクションで吸引しながら、上部投入口より天然パルプおよび合成パルプを６０／４０重量比で乾燥混合したものを投入し堆積させた。天燃パルプと合成パルプの堆積量は９０ｇ／ｍ２とした。次にこれを平盤熱プレス成形機にて温度：１５０℃、圧力：０．５Ｋｇ／ｍ２、時間３０ｓｅｃ、厚みはスペーサ−により１ｍｍとなるように調整して熱圧処理を行った。このようにしてできた乾式不織布層と前記合成繊維不織布を低密度ポリエチレン樹脂（三井化学社製）により押出しラミネート装置にて貼り合わせた。
【００３３】
【表１】
2004115927.tif 000002
【００３４】
【発明の効果】
裏打紙、乾式法により製造される不織布層、合成繊維から成る不織布層を接着剤を用いることなく積層することにより、通気性に優れ、嵩高性があり、かつエンボス加工性も良好な不織布壁紙を提供した。